Способ изготовления гибкого кирпича
METHOD FOR MAKING FLEXIBLE BRICKS

Гибкий кирпич представляет собой декоративный отделочный материал и может быть использован в сфере строительства, например, при отделке фасада здания.
Из уровня техники известен способ изготовления ПВХ – панели (патент WO 2018201309A1) включающий формирование теплоизоляционного композитного слоя, при этом композитный слой включает в себя: первый и третий слои, содержащие смесь поливинилхлоридной (ПВХ) смолы, модификатора ударопрочности ПВХ, карбоната кальция, композитного стабилизатора и смазки из кальция и цинка, ивторой слой, образованный между первым и третьим слоями и постоянно сплавленный с первым и третьим слоями, содержащий микропену, объединяющую поливинилхлоридную (ПВХ) смолу, модификатор упругого воздействия ПВХ, карбонат кальция, стабилизатор соединений кальция и цинка, пенообразователь, пенообразователь и смазывающий агент. Формирование слоя подложки из ПВХ, содержащего эластичный модификатор воздействия, но не содержащий токсичных пластификаторов, и постоянное соединение подложки с композитным слоем. Формирование презентационного слоя из ПВХ и постоянное соединение презентационного слоя с композитным слоем. Формирование прозрачного износостойкого слоя и постоянное соединение износостойкого слоя с композитным слоем. Формирование верхнего слоя из полиуретана (PU) и обработку соединенных слоев для формирования платы.
Из уровня техники известен способ сборной строительной панели (патент AU 2021237982), в результате которого используется наружный каркасный узел и внутренний каркасный узел, которые расположены на расстоянии друг от друга. Внешний каркасный узел включает в себя кладочную панель, состоящую из множества элементов кладки, таких как кирпичи. Внутренняя рама в сборе включает изоляционную панель и водонепроницаемую подкладку. Сборный стеновой узел дополнительно включает в себя уплотнительные устройства, позволяющие сборному стеновому узлу уплотняться по отношению к аналогичным смежным сборным стеновым узлам. Внешняя рама в сборе включает регулируемые по длине боковые опорные элементы для поддержки внешнего бокового края кладочной панели.
Однако указанные способы не обеспечивают создание надёжной и безопасной строительной панели из гибкого кирпича.
Заявленный способ позволяет решить задачу по созданию безопасной и надёжной строительной панели из гибкого кирпича.
Техническим результатом является повышение прочности, гибкости, эластичности гибкого кирпича, удобство монтажа. Также технический результат заключается в создании безопасной и экологически чистой строительной панели. Технический результат заключается в сокращении производственных операций и увеличении производительности при изготовлении строительных панелей.
Технические результаты достигаются специально подобранным режимом и соотношением  параметров, а также при помощи технологических операций:
При изготовлении гибкого кирпича на сетке с пленкой в бетономешалку загружают мраморную крошку фракции 0,2-0,5 мм или кварцевый песок фракции 0,1-0, 6 мм, добавляют красящие пигменты на основе оксида железа в количестве 0,1-5% от массы крошки и перемешивают полученный песок в течение 10-15 минут. В отдельной ёмкости перемешивают в течение 3-5 минут стирол-акриловую дисперсию Novopol 001А, затем вводят пластификатор 4,5% от объёма стирол-акриловой дисперсии, при этом в качестве пластификатора используют диоктиладипинат или триоктилтриминитад. Далее в течение 5 минут размешивают полученную смесь до однородной массы, готовую смесь выдерживают минимум 15 часов в закрытом состоянии. Далее вливают и размешивают в течение 5 минут ассоциативный загуститель Novopol 007 1,5%, доводят смесь до густой  консистенции и закрывают полученную смесь минимум на 5 часов. Для получения клинкерной смеси добавляют к полученной массе, и одновременно перемешивают, каолиновую глину в количестве 20% от массы полученной смеси. Полученную смесь выдерживают в закрытом состоянии минимум 24 часа, после этого клинкерную смесь смешивают с ранее полученной смесью и выдерживают минимум 3 часа. Полученный компонент протягивают через регулируемую по высоте матрицу и наносят слоем 2-6 мм на гибкую нетканую основу, полученную заготовку высушивают при температуре 22-30°С в течение 24-36 часов,  размещают на поверхности лицевой стороны заготовки защитной ПВХ пленки, нарезают заготовку на заранее обозначенные форматы, имитирующие кирпичную кладку,  раскладывают формованные заготовки тыльной стороной вверх, а защитной пленкой вниз на горизонтальной поверхности. Наносят поверх заготовки слой клинкерной смеси, которая служит как клей, и приклеивают заготовку к стеклосетке. Соединяют стеклосетку с клеем посредством создания прокатным валиком равномерного давления на всю площадь стеклосетки, устанавливают металлическую сетку с расположенной на ней заготовкой и стеклосеткой в горизонтальный стеллаж для сушки.
В другом варианте выполнения способ изготовления гибкого кирпича может быть реализован по данной технологии:
В бетономешалку засыпают белую мраморную или доломитовую крошку фракции 0,1-1,0 мм, микрокальцит фракции 20-100 мкм при следующем соотношении компонентов, масс.%: крошка - 50-80%, микрокальцит - 20-50% и красящий пигмент на основе оксида железа в количестве 0,1-5% к массе крошки и полученный песок перемешивают в течение 15-20 минут. В качестве микрокальцита может быть использована, например, мраморная мука декоративная из природного камня. В отдельной таре перемешивают в течение 3-5 минут стирол-акриловую дисперсию Novopol с водой при следующем соотношении компонентов, масс.% от массы песка: Novopol - 9-12%, вода - 8-11%. В качестве стирол-акриловой дисперсии может быть использована, например, водная дисперсия сополимера эфиров акриловой и метакриловой кислот и стирола Novopol 001А, не содержащая пластификаторов, стабилизированная анионными и не ионными ПАВ. Полученную жидкость добавляют в бетономешалку к окрашенному песку и полученную массу вновь перемешивают спустя 5-7 минут, т.е. после того, как жидкость естественным образом пропитает песок, чем достигается максимально равномерное распределение полимера по всему объему смеси.
В полученную массу добавляют пластификатор в количестве 0,3-0,8% от массы песка и доводят смесь до густой консистенции введением акрилового загустителя в количестве 0,4-1,5% от массы песка. В качестве акрилового загустителя может быть использована, например, водная дисперсия высоко карбоксилированного редкосшитого акрилового сополимера Novopol 007, стабилизированная анионными и не ионными ПАВ.
Готовую смесь наносят на гибкую нетканую основу путем протягивания ее через регулируемую по высоте матрицу, расположенную под углом 40-60 градусов к поверхности основы и обеспечивающую распределение смеси единым равномерным и уже уплотненным слоем толщиной 2-4 мм, регулируемой высотой установки матрицы и фиксируемой в начале процесса изготовления, по всей площади основы. В качестве нетканой основы может быть использовано, например, белое агроволокно "Спанбонд", представляющее собой легкий термоскрепленный нетканый материал, изготовленный из полипропиленового волокна, который обладает высокой степенью экологической безопасности, хорошей воздухо- и водопроницаемостью, прочностью и устойчивостью к биопоражению, плотность 25-40 г/м2. Такой способ механической укладки смеси обеспечивает изделию высокие и одинаковые характеристики заготовки по всей площади.
Полученную заготовку высушивают при температуре 22-30°С в течение 24-36 часов.
На поверхности лицевой стороны заготовки размещают защитную ПВХ пленку толщиной 100-150 мкм, прогревают ее до 100-120°С в течение 20-30 секунд. Затем вдавливают пленку в заготовку путем организации вакуума с противоположной стороны заготовки. Нанесение ПВХ пленки на заготовку до момента формования итогового изделия защищает лицевую часть заготовки от повреждений и загрязнений на протяжении всего времени, начиная с момента изготовления до момента затирания швов расшивки после монтажа, чем обеспечивается презентабельный внешний вид готового изделия без дополнительных операций, что ускоряет процесс монтажа.
Заготовку нарезают на заранее обозначенные форматы, имитирующие кирпичную или другую форму кладки, и раскладывают формованные заготовки тыльной стороной вверх, а защитной пленкой вниз, на горизонтальной поверхности в ячейки расположенной на ней матрицы.
Поверх заготовки наносят слой клея на основе поливинилацетата (клей ПВА) и накрывают заготовку стеклосеткой с нанесенным на одну ее сторону такого же клея на основе поливинилацетата (клей ПВА). В качестве стеклосетки может быть использована стеклосетка Крепикс 1300. Соединение стеклосетки с клеем осуществляется посредством создания прокатным валиком равномерного давления на всю площадь стеклосетки.
Полученные изделие с трафаретом переворачивают на сетчатый поддон и устанавливают его в горизонтальный стеллаж для сушки естественным путем, без использования вспомогательных нагревательных приборов.
После высыхания изделие с легкостью складывается вдоль продольных линий расшивки, благодаря чему удобно упаковывается или распаковывается. Изделие удобно режется ручными инструментами и обладает хорошей эластичностью, что позволяет быстро и эффективно монтировать изделие на сложные геометрические объекты (различные углы, ниши и т.п.), сохраняя при этом свои декоративные качества, а именно внешний вид правильно выполненной кирпичной/каменной кладки.  В способе сам состав из крошки и полимера, уже нанесенный на гибкую подложку, представляет собой клеевую основу, отвечающую всем необходимым техническим требованиям, т.е. устраняются дополнительные манипуляции с клеевыми составами при необходимости сделать тот или иной оттиск с заранее исполненного из песка рисунка, т.к. сама смесь, нанесенная на основание ровным слоем по всей площади, обладает достаточными свойствами для качественной адгезии и, следовательно, качественного снятия оттиска.
Пример №1
При  изготовлении гибкого кирпича на сетке с пленкой в бетономешалку загружают мраморную крошку фракции 0,2 или 0,5 мм 0,1 мм, добавляют красящие пигменты на основе оксида железа в количестве 0,1% от массы крошки и перемешивают полученный песок в течение 10 минут. В отдельной ёмкости перемешивают в течение 3 минут стирол-акриловую дисперсию Novopol 001А, затем вводят пластификатор 4,5% от объёма стирол-акриловой дисперсии, при этом в качестве пластификатора используют диоктиладипинат или триоктилтриминитад. Далее в течение 5 минут размешивают полученную смесь до однородной массы, готовую смесь выдерживают минимум 15 часов в закрытом состоянии. Далее вливают и размешивают в течение 5 минут ассоциативный загуститель Novopol 007 1,5%, доводят смесь до густой  консистенции и закрывают полученную смесь минимум на 5 часов. Для получения клинкерной смеси добавляют к полученной массе, и одновременно перемешивают, каолиновую глину в количестве 20% от массы полученной смеси. Полученную смесь выдерживают в закрытом состоянии минимум 24 часа, после этого клинкерную смесь смешивают с ранее полученной смесью и выдерживают минимум 3 часа. Полученный компонент протягивают через регулируемую по высоте матрицу и наносят слоем 2 мм на гибкую нетканую основу, полученную заготовку высушивают при температуре 22°С в течение 24 часов,  размещают на поверхности лицевой стороны заготовки защитной ПВХ пленки, нарезают заготовку на заранее обозначенные форматы, имитирующие кирпичную кладку,  раскладывают формованные заготовки тыльной стороной вверх, а защитной пленкой вниз на горизонтальной поверхности. Наносят поверх заготовки слой клинкерной смеси, которая служит как клей, и приклеивают заготовку к стеклосетке. Соединяют стеклосетку с клеем посредством создания прокатным валиком равномерного давления на всю площадь стеклосетки, устанавливают металлическую сетку с расположенной на ней заготовкой и стеклосеткой в горизонтальный стеллаж для сушки.
Пример №2
При  изготовлении гибкого кирпича на сетке с пленкой в бетономешалку загружают кварцевый песок фракции 0,1 или 0,6 мм, добавляют красящие пигменты на основе оксида железа в количестве 5% от массы крошки и перемешивают полученный песок в течение 15 минут. В отдельной ёмкости перемешивают в течение 5 минут стирол-акриловую дисперсию Novopol 001А, затем вводят пластификатор 4,5% от объёма стирол-акриловой дисперсии, при этом в качестве пластификатора используют диоктиладипинатили триоктилтриминитад. Далее в течение 5 минут размешивают полученную смесь до однородной массы, готовую смесь выдерживают минимум 15 часов в закрытом состоянии. Далее вливают и размешивают в течение 5 минут ассоциативный загуститель Novopol 007 1,5%, доводят смесь до густой  консистенции и закрывают полученную смесь минимум на 5 часов. Для получения клинкерной смеси добавляют к полученной массе, и одновременно перемешивают, каолиновую глину в количестве 20% от массы полученной смеси. Полученную смесь выдерживают в закрытом состоянии минимум 24 часа, после этого клинкерную смесь смешивают с ранее полученной смесью и выдерживают минимум 3 часа. Полученный компонент протягивают через регулируемую по высоте матрицу и наносят слоем 6 мм на гибкую нетканую основу, полученную заготовку высушивают при температуре 30°С в течение 36 часов,  размещают на поверхности лицевой стороны заготовки защитной ПВХ пленки, нарезают заготовку на заранее обозначенные форматы, имитирующие кирпичную кладку,  раскладывают формованные заготовки тыльной стороной вверх, а защитной пленкой вниз на горизонтальной поверхности. Наносят поверх заготовки слой клинкерной смеси, которая служит как клей, и приклеивают заготовку к стеклосетке. Соединяют стеклосетку с клеем посредством создания прокатным валиком равномерного давления на всю площадь стеклосетки, устанавливают металлическую сетку с расположенной на ней заготовкой и стеклосеткой в горизонтальный стеллаж для сушки.